(57)【要約】  安定性が改善され、生体への投与又は皮膚表面への塗布時において薬剤や香料の放出速度が充分に抑制されたベシクル含有組成物を提供する。  界面活性剤からなるベシクルを含有する水性組成物中に、特定構造の水溶性シラン誘導体を添加・混合することにより、ベシクルの外表面上でシリカの重合が進み、外表面上がシリカによって被覆されたベシクル−シリカ複合体が得られ、この結果、ベシクル含有組成物の安定性が改善され、生体への投与又は皮膚表面への塗布時における薬剤や香料の放出速度抑制効果が向上する。【特許請求の範囲】
【請求項１】
（Ａ）水中でベシクルを形成し得る界面活性剤と、
（Ｂ）水と
を含み、該（Ａ）界面活性剤からなるベシクルの外表面上の一部又は全部がシリカにより被覆されたベシクル−シリカ複合体を含むことを特徴とするベシクル−シリカ複合体含有組成物。
【請求項２】
請求項１に記載のベシクル−シリカ複合体含有組成物において、前記（Ａ）界面活性剤が、ポリオキシアルキレン変性シリコーンであることを特徴とするベシクル−シリカ複合体含有組成物。
【請求項３】
請求項１又は２に記載のベシクル−シリカ複合体含有組成物において、前記（Ａ）界面活性剤の配合量が、組成物全量に対して０．３〜５．０質量％であることを特徴とするベシクル−シリカ複合体含有組成物。
【請求項４】
請求項１から３のいずれかに記載のベシクル−シリカ複合体含有組成物において、２以上のベシクル粒子の凝集体がシリカにより結び付けられたベシクル−シリカ複合体粒子を含むことを特徴とするベシクル−シリカ複合体含有組成物。
【請求項５】
（Ａ）水中でベシクルを形成し得る界面活性剤と、
（Ｂ）水と
を含む成分を混合し、該（Ａ）界面活性剤からなるベシクルを形成する工程と、
前記工程により得られたベシクル含有水性組成物中に、
（Ｃ）下記一般式（１）で示される水溶性シラン誘導体
を添加し、該（Ａ）界面活性剤からなるベシクルの外表面上の一部又は全部においてシリカを形成する工程と
を備えることを特徴とするベシクル−シリカ複合体含有組成物の製造方法。
Ｓｉ−（ＯＲ１）４      （１）
（式中、Ｒ１は少なくとも１つが多価アルコール残基であり、その他はアルキル基であってもよい。）
【請求項６】
請求項５に記載のベシクル−シリカ複合体含有組成物の製造方法において、前記（Ａ）界面活性剤が、ポリオキシアルキレン変性シリコーンであることを特徴とするベシクル−シリカ複合体含有組成物の製造方法。
【請求項７】
請求項５又は６に記載のベシクル−シリカ複合体含有組成物の製造方法において、前記（Ａ）界面活性剤の配合量が、組成物全量に対して０．３〜５．０質量％であることを特徴とするベシクル−シリカ複合体含有組成物の製造方法。
【請求項８】
請求項５から７のいずれかに記載のベシクル−シリカ複合体含有組成物の製造方法において、前記（Ｃ）水溶性シラン誘導体の配合量が、組成物全量に対して１．０〜１０．０質量％であることを特徴とするベシクル−シリカ複合体含有組成物の製造方法。
【請求項９】
請求項５から８のいずれかに記載のベシクル−シリカ複合体含有組成物の製造方法において、２以上のベシクル粒子の凝集体がシリカにより結び付けられたベシクル−シリカ複合体粒子を形成することを特徴とするベシクル−シリカ複合体含有組成物の製造方法。
【請求項１０】
請求項１から４のいずれかに記載のベシクル−シリカ複合体含有組成物からなることを特徴とする化粧料。
【請求項１１】
請求項１から４のいずれかに記載のベシクル−シリカ複合体含有組成物からなることを特徴とするフレグランス化粧料。
【発明の詳細な説明】
【関連出願】
【０００１】
本出願は、２００７年０８月３１日付け出願の日本国特許出願２００７−２２６８２７号の優先権を主張しており、ここに折り込まれるものである。
【技術分野】
【０００２】
本発明はベシクル−シリカ複合体含有組成物及びその製造方法、特に界面活性剤からなるベシクル含有組成物の安定性の改善に関する。
【背景技術】
【０００３】
親水性−疎水性の双方の性質を有する両親媒性の化合物のうち、例えば、リン脂質等のように、水性相中で二分子膜（ラメラ相）からなる球状の小胞体を形成するものがある。このような二分子膜小胞体をリポソームあるいはベシクルといい、これらは、その小胞体内部に水性成分を、あるいは小胞体膜内に油性成分を保持することができる。このため、薬剤や香料を保持させると、これらの放出速度が抑制され、例えば、薬剤内包ベシクルを生体内に投与した場合、薬剤の代謝が抑制されて、薬効を長期間にわたって維持することができ、あるいは香料内包ベシクルを皮膚表面に塗布した場合に、香料の発する匂いを長時間持続させることができる等の利点から、医薬、化粧品、食品分野等におけるマイクロカプセルとして用いられている。また、リポソームあるいはベシクルを形成することによって、外観（透明性）や使用感触の良好な組成物が得られるため、化粧料の基剤としての使用も期待されている。【０００４】
近年、このようなベシクルを形成し得る両親媒性の化合物として、シリコーン系の界面活性剤が報告されている（例えば、特許文献１〜３参照）。シリコーン系界面活性剤により形成されるベシクルの特徴としては、例えば、他のベシクル形成性の界面活性剤を用いた場合と比べて、容易にベシクルを調製可能であること等が挙げられる。しかしながら、シリコーン系界面活性剤を用いて調製したベシクルにおいては、膜流動性が高いため、経時あるいは温度に対する安定性の点で十分なものとは言い難く、生体への投与又は皮膚表面への塗布時における薬剤又は香料の放出速度抑制効果が充分でなく、さらに他の共存物質の種類によっては、ベシクルが容易に崩壊してしまうという問題もあった。特に、化粧料用基剤としての使用を鑑みた場合には、実使用に耐え得る程度のさらなる安定性の改善が望まれていた。【０００５】
【特許文献１】特開平０７−３２３２２２号公報
【特許文献２】特開平０８−２３９４７５号公報
【特許文献３】特開平０９−１７５９３０号公報
【発明の開示】
【発明が解決しようとする課題】
【０００６】
本発明は前記従来技術の課題に鑑みて行われたものであり、その目的は、安定性が改善され、生体への投与又は皮膚表面への塗布時において薬剤や香料の放出速度が充分に抑制されたベシクル含有組成物を提供することにある。
【課題を解決するための手段】
【０００７】
前記従来技術の課題を解決するため、本発明者らが鋭意検討を行った結果、界面活性剤からなるベシクルを含有する水性組成物中に、特定構造の水溶性シラン誘導体を添加・混合することにより、ベシクルの外表面上でシリカの重合が進み、外表面上がシリカによって被覆されたベシクル−シリカ複合体が得られ、この結果、ベシクル含有組成物の安定性が改善され、生体への投与又は皮膚表面への塗布時における薬剤や香料の放出速度抑制効果が向上することを見出し、本発明を完成するに至った。【０００８】
すなわち、本発明にかかるベシクル−シリカ複合体含有組成物は、（Ａ）水中でベシクルを形成し得る界面活性剤と、（Ｂ）水とを含み、該（Ａ）界面活性剤からなるベシクルの外表面上の一部又は全部がシリカにより被覆されたベシクル−シリカ複合体を含むことを特徴とするものである。【０００９】
また、前記ベシクル−シリカ複合体含有組成物において、前記（Ａ）界面活性剤が、ポリオキシアルキレン変性シリコーンであることが好適である。
また、前記ベシクル−シリカ複合体含有組成物において、前記（Ａ）界面活性剤の配合量が、組成物全量に対して０．３〜５．０質量％であることが好適である。
また、前記ベシクル−シリカ複合体含有組成物において、２以上のベシクル粒子の凝集体がシリカにより結び付けられたベシクル−シリカ複合体粒子を含むことが好適である。【００１０】
また、本発明にかかるベシクル−シリカ複合体含有組成物の製造方法は、（Ａ）水中でベシクルを形成し得る界面活性剤と、（Ｂ）水とを含む成分を混合し、該（Ａ）界面活性剤からなるベシクルを形成する工程と、前記工程により得られたベシクル含有水性組成物中に、（Ｃ）下記一般式（１）で示される水溶性シラン誘導体を添加し、該（Ａ）界面活性剤からなるベシクルの外表面上の一部又は全部においてシリカを形成する工程とを備えることを特徴とするものである。
Ｓｉ−（ＯＲ１）４      （１）
（式中、Ｒ１は少なくとも１つが多価アルコール残基であり、その他はアルキル基であってもよい。）【００１１】
また、前記ベシクル−シリカ複合体含有組成物の製造方法において、前記（Ａ）界面活性剤が、ポリオキシアルキレン変性シリコーンであることが好適である。
また、前記ベシクル−シリカ複合体含有組成物の製造方法において、前記（Ａ）界面活性剤の配合量が、組成物全量に対して０．３〜５．０質量％であることが好適である。
また、前記ベシクル−シリカ複合体含有組成物の製造方法において、前記（Ｃ）水溶性シラン誘導体の配合量が、組成物全量に対して１．０〜１０．０質量％であることが好適である。
また、前記ベシクル−シリカ複合体含有組成物の製造方法において、２以上のベシクル粒子の凝集体がシリカにより結び付けられたベシクル−シリカ複合体粒子を形成することが好適である。【００１２】
また、本発明にかかる化粧料は、前記ベシクル−シリカ複合体含有組成物からなることを特徴とするものである。
また、本発明にかかるフレグランス化粧料は、前記ベシクル−シリカ複合体含有組成物からなることを特徴とするものである。
【発明の効果】
【００１３】
本発明によれば、界面活性剤により形成されるベシクルを含有する水性組成物中に、特定構造の水溶性シラン誘導体を添加・混合することにより、ベシクルの外表面上でシリカの重合が進み、外表面上がシリカによって被覆されたベシクル−シリカ複合体が得られ、この結果、ベシクル含有組成物の安定性が改善され、生体への投与又は皮膚表面への塗布時における薬剤や香料の放出速度抑制効果が向上する。
【図面の簡単な説明】
【００１４】
【図１】ポリオキシエチレン変性シリコーン及びグリセリン置換シラン誘導体を各種濃度で用いて調製したベシクル含有組成物の写真図である。
【図２】水溶性シラン誘導体濃度に対するベシクル含有組成物中の粒子径の変化を示した図である。
【図３】本発明の一実施例にかかるベシクル−シリカ複合体の界面活性剤の添加前後での粒子径の変化を測定した結果である。
【図４】未処理ベシクルの界面活性剤の添加前後での粒子径の変化を測定した結果である。
【図５】界面活性剤５質量％、水溶性シラン誘導体０．１質量％の条件で調製したベシクル−シリカ誘導体（単分散ベシクル）のＴＥＭ写真図である。
【図６】界面活性剤５質量％、水溶性シラン誘導体３．０質量％の条件で調製したベシクル−シリカ複合体（ベシクル凝集体）のＴＥＭ写真図である。
【発明を実施するための最良の形態】
【００１５】
本発明にかかるベシクル−シリカ複合体含有組成物は、（Ａ）水中でベシクルを形成し得る界面活性剤と、（Ｂ）水とを含み、該（Ａ）界面活性剤からなるベシクルの外表面上の一部又は全部がシリカにより被覆されたベシクル−シリカ複合体を含むことを特徴とするものである。【００１６】
（Ａ）界面活性剤
本発明に用いられる（Ａ）界面活性剤は、水中でベシクルを形成し得るものであれば、特に限定することなく用いることができる。（Ａ）水中でベシクルを形成し得る界面活性剤としては、例えば、ポリオキシアルキレン変性シリコーンを好適に用いることができる。なお、ポリオキシアルキレン変性シリコーンは、疎水性基としてポリシロキサン構造、親水基としてポリオキシアルキレン構造を有する界面活性剤であり、より具体的には、下記一般式（２）に示すポリオキシアルキレン変性シリコーンを用いることができる。【００１７】
【化１】
2009028528.tif 000002
（式中、Ｒ１は、水素又は炭素数１〜６のアルキル基である。Ａは、少なくともその１つが式： −（ＣＨ２）ａ−（Ｃ２Ｈ４Ｏ）ｂ−（Ｃ３Ｈ６Ｏ）ｃ−Ｒ２ （式中、Ｒ２は水素又は炭素数１〜６のアルキル基であり、ａは１〜６、ｂは０〜５０、ｃは０〜５０の整数であり、ｂ＋ｃは少なくとも５以上である。）で示されるポリオキシアルキレン基であり、その他のＡは水素又は炭素数１〜６のアルキル基である。ｍは１〜２００、ｎは０〜５０の整数である。）【００１８】
ここで、上記一般式（２）において、Ｒ１は、主鎖のポリシロキサン構造における側鎖であって、水素又は炭素数１〜６のアルキル基である。また、これらは同一であっても、あるいは異なっていてもよい。例えば、Ｒ１がすべてメチル基である場合にはジメチルポリシロキサン構造、メチル基及びフェニル基である場合には、メチルフェニルポリシロキサン構造となる。また、Ａは、主鎖のポリシロキサン構造において、ポリオキシアルキレン基が導入され得る箇所であり、少なくともその１つが式： −（ＣＨ２）ａ−（Ｃ２Ｈ４Ｏ）ｂ−（Ｃ３Ｈ６Ｏ）ｃ−Ｒ２ （式中、Ｒ２は水素又は炭素数１〜６のアルキル基であり、ａは１〜６、ｂは０〜５０、ｃは０〜５０の整数であり、ｂ＋ｃは少なくとも５以上である。）で示されるポリオキシアルキレン基である。【００１９】
なお、上記一般式（２）において、Ａの一部が前記ポリオキシアルキレン基である場合に、その他のＡは水素又は炭素数１〜６のアルキル基であってもよい。例えば、末端の２つのＡがポリオキシアルキレン基である場合、Ａ−Ｂ−Ａ型で示されるポリオキシアルキレン変性シリコーンとなる。他方、非末端のＡのみがポリオキシアルキレン基である場合、ペンダント型のポリオキシアルキレン変性シリコーンとなる。ポリオキシアルキレン基としては、ポリオキシエチレン基、ポリオキシプロピレン基、ポリオキシエチレン・ポリオキシプロピレン基のいずれであってもよい。非置換ポリシロキサン構造のモル数を示すｍは１〜２００であり、ポリオキシアルキレン置換ポリシロキサン構造のモル数を表すｎは０〜５０である。なお、ｎが０の場合には、末端の２つのＡのいずれかあるいは両方が、ポリオキシアルキレン基である必要がある。【００２０】
本発明に用いられるポリオキシアルキレン変性シリコーンとしては、さらに具体的には、ポリオキシエチレン（１２モル）変性ジメチルポリシロキサン（直鎖状ジメチルポリシロキサンの側鎖メチル基をポリオキシエチレン（１２モル）基により置換したペンダント型のポリオキシアルキレン変性シリコーン）、ポリオキシエチレン（８モル）変性ジメチルポリシロキサン、ポリオキシエチレン（２０モル）変性ジメチルポリシロキサン等が挙げられる。この他にＡＢＡタイプポリオキシエチレン−メチルシロキサン−ポリオキシエチレンブロックコポリマーなどがある。これらのポリオキシエチレン変性シリコーンの場合、全分子量中に占めるエチレンオキサイドの分子量は２０〜６０％であることが望ましい。なお、ポリオキシアルキレン変性シリコーンは、公知の製法により製造することも可能であり、また、市販品を用いてもよい。市販のポリオキシアルキレン変性シリコーンとしては、例えば、ＳＨ３７７２Ｍ，ＳＨ３７７３Ｍ，ＳＨ３７７５Ｍ（いずれもダウ・コーニングシリコーン社製）、ＩＭ−２２（Ｗａｃｋｅｒ Ｃｈｅｍｉｃａｌ社製）等が挙げられる。また、これらのポリオキシアルキレン変性シリコーンの１種または２種以上を任意に選択して組み合わせて用いてもよい。【００２１】
上記（Ａ）界面活性剤は、本発明にかかるベシクル−シリカ複合体含有組成物において、ベシクルとして含有している。なお、ベシクルの形成は、公知の方法によって容易に行うことができ、例えば、（Ａ）界面活性剤と、（Ｂ）水を含む水性処方中に添加・混合することで、水性処方中に（Ａ）界面活性剤からなるベシクルが形成される。なお、水性処方中には、（Ａ）界面活性剤を溶解しやすくする目的で、エタノール、プロピレングリコール、ジプロピレングリコール、１，３−ブチレングリコール等の水性溶媒を適当量配合することが好ましい。なお、ベシクル−シリカ複合体としての平均粒子径は、特に限定されるものではないが、通常、２０〜５００ｎｍ程度であり、好ましくは５０〜２００ｎｍである。平均粒子径の測定は、例えば、動的光散乱法、レーザー回折法等によって行うことができる。【００２２】
また、上記（Ａ）界面活性剤は、１種又は２種以上を組み合わせて用いることも可能である。（Ａ）界面活性剤の配合量は、ベシクルを形成し得る量であれば特に限定されるものではないが、組成物全量に対して０．１〜１０．０質量％であることが好ましく、さらに好ましくは０．３〜５．０質量％である。（Ａ）界面活性剤の配合量が少ないとベシクル形成による効果が得られない場合があり、一方で、配合量が多すぎると、ベシクルの安定性に劣る場合がある。【００２３】
（Ｂ）水
（Ｂ）水の配合量は、特に限定されるものではないが、組成物全量に対して（ベシクル形成の前後で添加された水の総量が）７０．０〜９０．０質量％であることが好ましく、さらに好ましくは８０〜９５質量％である。（Ｂ）水の配合量が少ないと、ベシクルを形成できない場合があり、一方で、配合量が多すぎると、（Ａ）界面活性剤あるいは任意のベシクル内包成分の配合量が相対的に減少してしまい、ベシクルの形成あるいはベシクル内包成分の配合による効果が得られない場合がある。【００２４】
製造方法
本発明にかかるベシクル−シリカ複合体含有組成物は、上記（Ａ）界面活性剤及び（Ｂ）水を含み、（Ａ）界面活性剤からなるベシクルを含有する水性組成物中に、（Ｃ）特定構造の水溶性シラン誘導体を添加・混合することによって、ベシクルの外表面上でシリカの重合が進み、外表面上がシリカによって被覆されたベシクル−シリカ複合体を含有する組成物として得られるものである。【００２５】
本発明のベシクル−シリカ複合体含有組成物の製造方法の一例を示し、製造方法についてさらに詳しく説明する。
１）  まず最初に、（Ａ）水中でベシクルを形成し得る界面活性剤と、（Ｂ）水とを含む成分とを混合し、該（Ａ）界面活性剤からなるベシクルを形成する。
ここで、上記（Ａ），（Ｂ）成分のほかに、（Ａ）界面活性剤を溶解しやすくする目的で、エタノール、プロピレングリコール、ジプロピレングリコール、１，３−ブチレングリコール等の水性溶媒を適当量配合することが好ましい。その他、任意の水性成分あるいは油性成分をベシクル内包成分として、上記（Ａ），（Ｂ）成分とともに混合して、ベシクルを形成することができる。【００２６】
また、例えば、（Ａ）水中でベシクルを形成し得る界面活性剤を、クロロホルム等の溶媒に溶解し、ナス型フラスコ等の容器中でクロロホルムを蒸発させ、（Ａ）界面活性剤の薄膜を得た後、（Ｂ）水を添加し、その後、超音波処理を行うことによってベシクルを形成することも可能である。【００２７】
２）  つづいて、前記工程により得られたベシクル含有水性組成物中に、（Ｃ）下記一般式（１）で示される水溶性シラン誘導体を添加し、該（Ａ）界面活性剤からなるベシクルの外表面上の一部又は全部においてシリカを形成する。
Ｓｉ−（ＯＲ１）４      （１）
（式中、Ｒ１は少なくとも１つが多価アルコール残基であり、その他はアルキル基であってもよい。）【００２８】
（Ｃ）水溶性シラン誘導体
本発明に用いられる（Ｃ）水溶性シラン誘導体は、上記一般式（１）に示されるものである。上記一般式（１）に示される水溶性シラン誘導体において、Ｒ１は少なくとも１つが多価アルコール残基であり、その他はアルキル基であってもよい。多価アルコール残基は、多価アルコールにおける１つの水酸基が除かれた形として示される。なお、（Ｃ）水溶性シラン誘導体は、通常、テトラアルコキシシランと多価アルコールとの置換反応により調製することができ、Ｒ１の多価アルコール残基は、使用する多価アルコールの種類によって異なるが、例えば、多価アルコールとしてエチレングリコールを用いた場合、Ｒ１は−ＣＨ２−ＣＨ２−ＯＨとなる。なお、Ｒ１の少なくとも１つが、置換多価アルコール残基であればよく、その他は未置換のアルキル基であってもよい。【００２９】
上記一般式（１）におけるＲ１の多価アルコール残基としては、例えば、エチレングリコール残基、ジエチレングリコール残基、トリエチレングリコール残基、テトラエチレングリコール残基、ポリエチレングリコール残基、プロピレングリコール残基、ジプロピレングリコール残基、ポリプロピレングリコール残基、ブチレングリコール残基、ヘキシレングリコール残基、グリセリン残基、ジグリセリン残基、ポリグリセリン残基、ネオペンチルグリコール残基、トリメチロールプロパン残基、ペンタエリスリトール残基、マルチトール残基等が挙げられる。これらのうち、Ｒ１がエチレングリコール残基、プロピレングリコール残基、ブチレングリコール残基、グリセリン残基のいずれかであることが好ましい。【００３０】
本発明に用いられる（Ｃ）水溶性シラン誘導体としては、より具体的には、Ｓｉ−（Ｏ−ＣＨ２−ＣＨ２−ＯＨ）４、Ｓｉ−（Ｏ−ＣＨ２−ＣＨ２−ＣＨ２−ＯＨ）４、Ｓｉ−（Ｏ−ＣＨ２−ＣＨ２−ＣＨＯＨ−ＣＨ３）４、Ｓｉ−（Ｏ−ＣＨ２−ＣＨＯＨ−ＣＨ２−ＯＨ）４等が挙げられる。【００３１】
本発明に用いられる（Ｃ）水溶性シラン誘導体は、例えば、テトラアルコキシシランと多価アルコールとを、固体触媒の共存下で反応させることにより調製することができる。【００３２】
テトラアルコキシシランは、ケイ素原子に４つのアルコキシ基が結合したものであればよく、特に限定されるものではない。水溶性シリケートモノマーの製造に用いるテトラアルコキシシランとしては、例えば、テトラメトキシシラン、テトラエトキシシラン、テトライソプロポキシシラン、テトラプロポキシシラン、テトラブトキシシラン等が挙げられる。これらのうち、入手のし易さ、及び反応副生成物の安全性の点から、テトラエトキシシランを用いるのが最も好ましい。【００３３】
なお、テトラアルコキシシランの代替化合物として、モノ、ジ、トリハロゲン化アルコキシシラン、例えばモノクロロトリエトキシシラン、ジクロロジメトキシシラン、モノブロモトリエトキシシラン等、あるいはテトラハロゲン化シラン、例えばテトラクロロシラン等を用いる事も考えられるが、これらの化合物は、多価アルコールとの反応において、塩化水素、臭化水素などの強酸を生成するため、反応装置の腐食が生じたり、さらには反応後の分離除去が困難であるため、実用的であるとは言い難い。【００３４】
多価アルコールは、分子中に２つ以上の水酸基を有する化合物であればよく、特に限定されるものではない。水溶性シリケートモノマーの製造に用いる多価アルコールとしては、例えば、エチレングリコール、ジエチレングリコール、トリエチレングリコール、テトラエチレングリコール、ポリエチレングリコール、プロピレングリコール、ジプロピレングリコール、ポリプロピレングリコール、ブチレングリコール、ヘキシレングリコール、グリセリン、ジグリセリン、ポリグリセリン、ネオペンチルグリコール、トリメチロールプロパン、ペンタエリスリトール、マルチトール等が挙げられる。これらのうち、エチレングリコール、プロピレングリコール、ブチレングリコール、グリセリンのいずれかを用いるのが好ましい。【００３５】
固体触媒は、用いられる原料成分、反応溶媒、及び反応生成物に対して不溶な固体状の触媒であり、ケイ素原子上の置換基交換反応に対して活性を有する酸点及び／又は塩基点を有する固体であればよい。本発明に用いられる固体触媒としては、例えば、イオン交換樹脂、及び各種無機固体酸／塩基触媒が挙げられる。【００３６】
固体触媒として用いられるイオン交換樹脂としては、例えば、酸性陽イオン交換樹脂及び塩基性陰イオン交換樹脂が挙げられる。これらのイオン交換樹脂の基体をなす樹脂としてはスチレン系、アクリル系、メタクリル系樹脂等が挙げられ、また、触媒活性を示す官能基としてはスルホン酸、アクリル酸、メタクリル酸、４級アンモニウム、３級アミン、１，２級ポリアミン等が挙げられる。また、イオン交換樹脂の基体構造としては、ゲル型、ポーラス型、バイポーラス型等から、目的に応じて選択することができる。【００３７】
酸性陽イオン交換樹脂としては、例えば、アンバーライト ＩＲＣ７６、ＦＰＣ３５００、ＩＲＣ７４８、ＩＲＢ１２０Ｂ Ｎａ、ＩＲ１２４ Ｎａ、２００ＣＴ Ｎａ（以上、ロームアンドハース社製）、ダイヤイオン ＳＫ１Ｂ、ＰＫ２０８（以上、三菱化学社製）、Ｄｏｗ ＥＸ モノスフィア６５０Ｃ、マラソンＣ、ＨＣＲ−Ｓ、マラソンＭＳＣ（以上、ダウ・ケミカル社製）等が挙げられる。また、塩基性陰イオン交換樹脂としては、例えば、アンバーライト ＩＲＡ４００Ｊ ＣＬ、ＩＲＡ４０２ＢＬ ＣＬ、ＩＲＡ４１０Ｊ ＣＬ、ＩＲＡ４１１ ＣＬ、ＩＲＡ４５８ＲＦ ＣＬ、ＩＲＡ９００Ｊ ＣＬ、ＩＲＡ９１０ＣＴ ＣＬ、ＩＲＡ６７、ＩＲＡ９６ＳＢ（以上、ロームアンドハース社製）、ダイヤイオン ＳＡ１０Ａ、ＳＡＦ１１ＡＬ、ＳＡＦ１２Ａ、ＰＡＦ３０８Ｌ（以上、三菱化学社製）、Ｄｏｗ ＥＸ モノスフィア５５０Ａ、マラソンＡ、マラソンＡ２、マラソンＭＳＡ（以上、ダウ・ケミカル社製）等が挙げられる。【００３８】
固体触媒として用いられる無機固体酸／塩基触媒としては、特に限定されるものではない。無機固体酸触媒としては、Ａｌ２Ｏ３、ＳｉＯ２、ＺｒＯ２、ＴｉＯ２、ＺｎＯ、ＭｇＯ、Ｃｒ２Ｏ３等の単元系金属酸化物、ＳｉＯ２−Ａｌ２Ｏ３、ＳｉＯ２−ＴｉＯ２、ＳｉＯ２−ＺｒＯ２、ＴｉＯ２−ＺｒＯ２、ＺｎＯ−Ａｌ２Ｏ３、Ｃｒ２Ｏ３−Ａｌ２Ｏ３、ＳｉＯ２−ＭｇＯ、ＺｎＯ−ＳｉＯ２等の複合系金属酸化物、ＮｉＳＯ４、ＦｅＳＯ４等の金属硫酸塩、ＦｅＰＯ４等の金属リン酸塩、Ｈ２ＳＯ４／ＳｉＯ２等の固定化硫酸、Ｈ２ＰＯ４／ＳｉＯ２等の固定化リン酸、Ｈ３ＢＯ３／ＳｉＯ２等の固定化ホウ酸、活性白土、ゼオライト、カオリン、モンモリロナイト等の天然鉱物又は層状化合物、ＡｌＰＯ４−ゼオライト等の合成ゼオライト、Ｈ３ＰＷ１２Ｏ４０・５Ｈ２Ｏ、Ｈ３ＰＷ１２Ｏ４０等のヘテロポリ酸等が挙げられる。また、無機固体塩基触媒としては、Ｎａ２Ｏ、Ｋ２Ｏ、Ｒｂ２Ｏ、Ｃｓ２Ｏ、ＭｇＯ、ＣａＯ、ＳｒＯ、ＢａＯ、Ｌａ２Ｏ３、ＺｒＯ３、ＴｈＯ３等の単元系金属酸化物、Ｎａ２ＣＯ３、Ｋ２ＣＯ３、ＫＨＣＯ３、ＫＮａＣＯ３、ＣａＣＯ３、ＳｒＣＯ３、ＢａＣＯ３、（ＮＨ４）２ＣＯ３、Ｎａ２ＷＯ４・２Ｈ２Ｏ、ＫＣＮ等の金属塩、Ｎａ−Ａｌ２Ｏ３、Ｋ−ＳｉＯ２等のアルカリ金属担持金属酸化物、Ｎａ−モルデナイト等のアルカリ金属担持ゼオライト、ＳｉＯ２−ＭｇＯ、ＳｉＯ２−ＣａＯ、ＳｉＯ２−ＳｒＯ、ＳｉＯ２−ＺｎＯ、ＳｉＯ２−Ａｌ２Ｏ３、ＳｉＯ２−ＴｈＯ２、ＳｉＯ２−ＴｉＯ２、ＳｉＯ２−ＺｒＯ２、ＳｉＯ２−ＭｏＯ３、ＳｉＯ２−ＷＯ、Ａｌ２Ｏ３−ＭｇＯ、Ａｌ２Ｏ３−ＴｈＯ２、Ａｌ２Ｏ３−ＴｉＯ２、Ａｌ２Ｏ３−ＺｒＯ２、ＺｒＯ２−ＺｎＯ、ＺｒＯ２−ＴｉＯ２、ＴｉＯ２−ＭｇＯ、ＺｒＯ２−ＳｎＯ２等の複合系金属酸化物等が挙げられる。【００３９】
固体触媒は、反応終了後にろ過あるいはデカンテーション等の処理を行なうことによって、容易に生成物と分離することができる。【００４０】
（Ｃ）水溶性シラン誘導体の製造においては、反応時に溶媒を用いなくてもよいが、必要に応じて各種溶媒を用いても構わない。反応に用いる溶媒としては、特に限定されるものではなく、例えば、ベンゼン、トルエン、キシレン等の芳香族炭化水素、酢酸エチル、酢酸メチル、アセトン、メチルエチルケトン、セロソルブ、ジエチルエーテル、ジオキサン等のエステル、エーテル、ケトン系溶媒、アセトニトリル、ジメチルホルムアミド、ジメチルスルホキシド等の極性溶媒、さらにはクロロホルム、ジクロロメタン等のハロゲン系溶媒が挙げられる。ここで、原料として用いるテトラアルコキシシランの加水分解縮合反応を抑制するため、溶媒は予め脱水しておくことが好ましい。また、これらのうちで、反応時に副生成するエタノール等のアルコールと共沸混合物を形成して系外へと除去することで反応を促進することのできるアセトニトリル、トルエン等を用いることが好ましい。【００４１】
（Ｃ）水溶性シラン誘導体は、単独で用いても、２種以上を混合して用いても構わない。（Ｃ）水溶性シラン誘導体の配合量は、特に限定されるものではないが、組成物全量中０．５〜１０．０質量％であることが好適であり、さらに好ましくは１．０〜１０．０質量％である。水溶性シラン誘導体の配合量が０．５質量％未満ではベシクルの安定化効果が得られない場合があり、１０．０質量％を超えるとベシクル−シリカ複合体粒子が大きくなりすぎて分離沈殿しまい、使用感触に劣る場合がある。【００４２】
なお、（Ｃ）水溶性シラン誘導体は、水中での加水分解・脱水縮合反応により、シリカゲルと多価アルコールとを生成する。そして、この際、水中において適当な足場となり得る物質が存在すると、この物質を足場として、シリカゲルの生成が進んで行く。このため、（Ａ）界面活性剤からなるベシクルを含有する水性組成物中に、（Ｃ）水溶性シラン誘導体を添加・混合することにより、ベシクルの外表面上でシリカの重合が進み、外表面上がシリカによって被覆されたベシクル−シリカ複合体を含有する組成物として得られる。【００４３】
また、上記（Ｃ）水溶性シラン誘導体の配合量に応じて、（１）単分散ベシクル−シリカ複合体、すなわち、１つのベシクル粒子がシリカで被覆されたベシクル−シリカ複合体が得られる場合と、（２）ベシクル凝集体−シリカ複合体、すなわち、２つ以上のベシクル粒子が凝集体構造を形成した状態でシリカによって結び付けられたベシクル−シリカ複合体粒子が得られる場合とがあり、いずれの場合も本発明のベシクル−シリカ複合体含有組成物として有用であるが、特に後者の（２）ベシクル凝集体構造を有するベシクル−シリカ複合体を好適に用いることができる。また、（Ｃ）水溶性シラン誘導体の配合量が１．０質量％を超えると、特に（２）ベシクル凝集体−シリカ複合体が得られやすくなる。【００４４】
以上のようにして得られるベシクル−シリカ複合体含有組成物は、例えば、化粧料として好適に用いることができる。化粧料として用いる場合には、上記（Ａ）〜（Ｃ）の必須成分の他に、通常、医薬品、化粧品に用いられる成分を、ベシクルあるいはシリカの形成、およびこれらの安定性について悪影響の無い範囲で、任意に配合してもよい。なお、他の処方成分は、ベシクル形成前、ベシクル形成後あるいはベシクル−シリカ複合体形成後のいずれの時点で配合しても構わない。例えば、任意の水性（あるいは油性の）薬剤成分を処方中に配合してベシクルを形成し、その後、外相を置換することによって、内相中（あるいはベシクル二分子膜中）にのみ薬剤成分が存在するマイクロカプセル組成物とすることも可能である。【００４５】
本発明にかかる化粧料の用途は、特に限定されるものではないが、例えば、化粧水、ヘアリキッド等の一般的な化粧料として使用することができ、また、特に香料成分の放出抑制効果を期待したフレグランス化粧料として好適に使用することが可能である。
【実施例１】
【００４６】
以下に本発明の実施例を挙げて、本発明についてさらに詳しく説明を行うが、本発明はこれらに限定されるものではない。なお、以下、特に断りの無い限り、配合量は質量％で示す。【００４７】
まず最初に、本発明において用いられる水溶性シラン誘導体の製造方法について説明する。
合成例１：グリセリン置換シラン誘導体
テトラエトキシシラン６０．１ｇ（０．２８モル）と、グリセリン１０６．３３ｇ（１．１６モル）とを混合し、無溶媒下、固体触媒として強酸性イオン交換樹脂（ＤｏｗＥＸ ５０Ｗ−Ｘ８：ダウ・ケミカル社製）１．１ｇを添加した後、８５℃で混合攪拌した。約３時間の後、混合物は一層透明溶液となった。さらに５時間３０分反応を続けた後、得られた溶液を終夜静置した。減圧下、固体触媒をろ過分離した後、少量のエタノールで洗浄した。さらにこの溶液からエタノールを留去して、透明の粘性液体１１２ｇを得た。生成物は、同量の水と室温で混合することにより、やや発熱し、均一で透明なゲルを形成した（収率：９７％）。【００４８】
本発明者らは、上記合成例に準じてグリセリン置換シラン誘導体を調製し、これを界面活性剤によるベシクル含有溶液中に混合することによってベシクル‐シリカ複合体の調製を試み、得られた生成物についての検討を行った。【００４９】
ベシクル‐シリカ複合体
界面活性剤としてポリオキシエチレン（１２モル）ジメチルポリシロキサン（ＳＨ３７７３Ｍ：東レ・ダウコーニング社製）１０質量部を、エタノール１０質量部に溶解し、さらに水８０質量部に溶解することで、ポリオキシエチレン変性シリコーンからなるベシクル含有水溶液を得た、つづいて、これを１０質量％エタノール水溶液で希釈することで、界面活性剤濃度が、それぞれ０．５、１．０、２．０、５．０質量％となるように調整した各種のベシクル含有水溶液を得た。得られた各種界面活性剤濃度のベシクル含有水溶液に対して、グリセリン置換シラン誘導体を、それぞれ、０．１、０．５、１．０、２．０、３．０、５．０質量％となるように添加して、室温で１週間静置した。
以上のようにして得られた各種ベシクル含有組成物を撮影した写真図を図１に示す。【００５０】
図１に示されるように、界面活性剤濃度及び水溶性シラン誘導体の濃度が薄い場合には、外観がほぼ透明の分散状態であるものの、これらの濃度が増加するにしたがい、１．０質量％を超えると系が白濁し、さらに濃くなると、沈殿が生じていることがわかった。【００５１】
また、上記試験において、界面活性剤濃度を５質量％とした条件で、水溶性シラン誘導体の濃度を適宜変化させ、得られたベシクル含有組成物の粒子径を、動的光散乱法（ゼータサイザーＮａｎｏ−ＺＳ：Ｍａｌｖｅｒｎ Ｉｎｓｔｒｕｍｅｎｔｓ社製）により測定した。
水溶性シラン誘導体濃度に対する粒子径の変化を図２に示す。【００５２】
図２に示されるように、水溶性シラン誘導体０．５質量％未満では、約１００ｎｍの粒子のみが確認され、単分散のベシクルであることがわかった。一方で、水溶性シラン誘導体０．５質量％では、約１００ｎｍと、数１００ｎｍの２つの粒子の存在が確認され、大きい方の粒子はベシクルの凝集体であると考えられた。また、さらに水溶性シラン誘導体の濃度を１．０質量％以上に増やすと、数１００ｎｍの凝集体のみが確認され、その大きさは水溶性シラン誘導体の濃度に応じて増大し、３質量％を超えると、沈殿が生じた。【００５３】
以上の結果から、水溶性シラン誘導体濃度の低い領域では、単分散ベシクル粒子の周囲に優先的にシリカが形成され、ベシクル−シリカ複合体として水中に分散しているものの、水溶性シラン誘導体の濃度が濃くなり、１．０質量％を超えると、複数のベシクル粒子同士がシリカによって結び付けられて凝集体を形成し、これが大きくなることで分散しきれなくなって沈殿が生じているものと考えられる。【００５４】
つづいて、上記試験と同様にして、界面活性剤０．５質量％、水溶性シラン誘導体１．０質量％の条件で調製したベシクル−シリカ複合体含有組成物に、ドデシル硫酸ナトリウムを０．０２、及び０．０５質量％を添加し、添加前後の粒子径を動的光散乱法により測定した。なお、比較として、水溶性シラン誘導体無添加のベシクル含有水溶液を用いて同様の試験を行った。
ベシクル−シリカ複合体の粒子径の測定結果を図３に、未処理ベシクルの粒子径の測定結果を図４に示す。【００５５】
図３及び４に示されるように、未処理のベシクルでは、界面活性剤であるドデシル硫酸ナトリウムを０．０２質量％添加することによって、ベシクル構造が崩壊し、粒子径が４０ｎｍ前後から数ｎｍまで小さくなっていることがわかる。これに対して、ベシクル−シリカ複合体では、粒子径は約１００ｎｍと未処理ベシクルに対して大きく、ドデシル硫酸ナトリウムを０．０５質量％添加しても、その粒子径はまったく変化することがなかった。【００５６】
この結果から、水溶性シラン誘導体を添加することによって、界面活性剤からなるベシクルの外表面上においてシリカが形成され、シリカがあたかも被膜のようになることで、ベシクル構造が非常に安定化されているものと考えられる。【００５７】
さらに、上記試験により調製したベシクル−シリカ複合体について、凍結レプリカ法により透過型顕微鏡（ＴＥＭ）写真の撮影を行った（Ｈ−７０００：日立製作所製）。
界面活性剤５質量％、水溶性シラン誘導体０．１質量％の条件で調製したベシクル−シリカ誘導体（単分散ベシクル）のＴＥＭ写真図を図５に、界面活性剤５質量％、水溶性シラン誘導体３．０質量％の条件で調製したベシクル−シリカ複合体（ベシクル凝集体）のＴＥＭ写真図を図６に示す。【００５８】
図５に示されるように、単分散のベシクル−シリカ複合体では、未処理のベシクルと比較して粒子径が大きく、ベシクル粒子の外表面がシリカにより被覆されていることがわかる。
また、図６に示されるように、水溶性シラン誘導体濃度を増加した条件（１．０質量％以上）で調整したベシクル−シリカ複合体では、粒子内部に複数のベシクル粒子が存在しており、複数のベシクル粒子同士が凝集した状態でシリカによって結び付けられ、１つのベシクル−シリカ複合体粒子を形成していることが確認される。【００５９】
化粧料
つづいて、本発明者らは、以上に説明したベシクル−シリカ複合体を用いた化粧料（化粧水）の調製を試み、外観、使用感触、ベシクル安定性及び香料の匂い持続効果のそれぞれについて評価を行った。また、比較として、未処理ベシクルと微粒子シリカゲルとを配合した化粧料を調製し、同様の評価を行った。試験に用いた各種化粧料の組成と、評価結果とを併せて表１に示す。なお、評価基準は以下のとおりである。【００６０】
（１）外観
各種実施例及び比較例の化粧料（化粧水）について、目視により外観の評価を行った。
（２）使用感触
各種実施例及び比較例の化粧料（化粧水）を使用した際の使用感触（肌なじみ、塗布時の広がり感、べたつき感）について、専門パネラー１０名による実使用試験を実施した。評価基準は以下のとおりである。
〈評価基準〉
◎：パネラー８名以上が、使用感触が良いと認めた。
○：パネラー６名以上８名未満が、使用感触が良いと認めた。
△：パネラー３名以上６名未満が、使用感触が良いと認めた。
×：パネラー３名未満が、使用感触が良いと認めた。【００６１】
（３）ベシクル安定性
各種実施例及び比較例の化粧料（化粧水）について、界面活性剤（ドデシル硫酸ナトリウム）を添加し、添加の前後でのベシクル粒子径にを測定し、ベシクル安定性の評価を行った。評価基準は以下のとおりである。
〈評価基準〉
◎：界面活性剤添加の前後でベシクル粒子径がまったく変化しなかった。
○：界面活性剤添加の前後でベシクル粒子径がほとんど変化しなかった。
×：界面活性剤添加の前後でベシクル粒子径が変化した。
（４）香料の匂い持続効果
各種実施例及び比較例の化粧料（化粧水）を使用した際の香料の匂い持続効果について、専門パネラー１０名による実使用試験を実施した。評価基準は以下のとおりである。
◎：パネラー８名以上が、匂いが持続すると認めた。
○：パネラー５名以上８名未満が、匂いが持続すると認めた。
×：パネラー５名未満が、匂いが持続すると認めた。【００６２】
【表１】
2009028528.tif 000003
【００６３】
（製造方法）  ＰＥＧ（１２）ジメチルポリシロキサン、水、ジプロピレングリコール及び香料を混合してベシクルを形成した後、グリセリン置換シラン誘導体を添加して静置した。その後、残余の配合成分及び水を添加して、化粧水を調製した。【００６４】
表１に示されるように、実施例１及び２の化粧料は、外観が透明又は白濁の分散状態であり、使用感触に優れ、ベシクル安定性も良好であり、さらに香料の匂い持続効果にも優れていることがわかった。これに対して、実施例１及び２のグリセリン置換水溶性シラン誘導体に代えて微粒子シリカとグリセリンとを同量配合した比較例１及び２の化粧水では、微粒子シリカが分離沈殿してしまい、使用感触に劣り、ベシクル安定性及び香料の匂い持続効果も不十分なものであった。さらに、実施例１及び２のグリセリン置換水溶性シラン誘導体の全量をグリセリンに置き換えた比較例３及び４では、透明で使用感触も比較的良好であったものの、ベシクル安定性及び香料の匂い持続効果の点で劣っているものであった。
【実施例２】
【００６５】
以下、本発明にかかる化粧料のその他の処方例を挙げて、本発明をさらに詳細に説明するが、本発明はこれらに限定されるものではない。
処方例１  フレグランス                                    （質量％）  
ＰＥＧ−１２ジメチコン（ＨＬＢ＝８）                      １０
香料                                                        ０．８
デカメチルシクロペンタシロキサン                            ３．２
エタノール                                                  ５
グリセリン置換シラン誘導体                                  ３
１，３−ブチレングリコール                                  ２
ＥＤＴＡ・３Ｎａ・２Ｈ２Ｏ                                  ０．０５
クエン酸                                                    ０．０２
クエン酸ナトリウム                                          ０．０８  
水                                                          残  量    
以上により得られた処方例１のフレグランスは、外観が透明で、使用感触に優れ、さらにベシクルの安定性も良好であり、香料の匂い持続効果も良好なものであった。【００６６】
処方例２    化粧水                                        （質量％）  
ＰＥＧ−１２ジメチコン（ＨＬＢ＝８）                        ０．３
ジプロピレングリコール                                      ２
グリセリン置換シラン誘導体                                  ３
ＥＤＴＡ・３Ｎａ・２Ｈ２Ｏ                                  ０．０５
クエン酸                                                    ０．０２
クエン酸ナトリウム                                          ０．０８
ビタミンＥアセテート                                        ０．０１
ＰＥＧ−４００                                              ０．０５
ビタミンＣ                                                  １
水                                                          残  量    
以上により得られた処方例２の化粧水は、外観が透明で、使用感触に優れ、さらにベシクルの安定性も良好なものであった。
【図１】
2009028528.tif 000004
【図２】
2009028528.tif 000005
【図３】
2009028528.tif 000006
【図４】
2009028528.tif 000007
【図５】
2009028528.tif 000008
【図６】
2009028528.tif 000009
【国際調査報告】
2009028528.tif 000010
2009028528.tif 000011
2009028528.tif 000012
2009028528.tif 000013